Brevet FR3078132A1 (20190823)

REVENDICATIONS1. Structure tubulaire flexible en partie annelée se situant au moins partiellement à l'intérieur du réservoir de carburant, en particulier d'essence ou de diesel, notamment d'essence, d'un véhicule, ladite structure pouvant être au moins partiellement immergée dans ledit réservoir et destinée au transport dudit carburant dans ledit réservoir, ladite structure tubulaire comprenant au moins une couche (1) comprenant une composition comprenant : a. de 39% à 100% en poids, en particulier de 41% à 100% en poids d'au moins un polyamide aliphatique de formule VV/Z dans laquelle : VV est un motif répétitif aliphatique obtenu à partir de la polycondensation d'au moins un lactame en 06 à 018, préférentiellement en 07 à Ci3, ou d'au moins un acide aminocarboxylique en 06 à 018, préférentiellement en 07 à Ci3, ou est un motif répétitif aliphatique XY présentant un nombre moyen d'atomes de carbone par atome d'azote noté compris de 6 à 18, préférentiellement de 7 à 13, obtenu à partir de la polycondensation : - d'au moins une diamine X en 06 à 018, ladite diamine étant choisie parmi une diamine aliphatique linéaire ou ramifiée ou un mélange de celles-ci, et - d'au moins un diacide carboxylique aliphatique Y en 06 à 018, Z est au moins un motif répétitif polyamide optionnel, Z pouvant être présent jusqu'à 30% en poids par rapport au poids total VV/Z, préférentiellement jusqu'à 15% en poids par rapport au poids total VV/Z, b. de 0% à 4% en poids, préférentiellement de 0 à 2% d'au moins un plastifiant, c. de 0% à 20% d'au moins un modifiant choc, d. de 0% à 37% en poids d'au moins un additif, la somme a. + b. + c. + d. étant égale à 100%, à l'exclusion d'une structure de transport de carburant allant du réservoir jusqu'au moteur du véhicule.\n<CLM>\1\tStructure tubulaire selon la revendication 1, caractérisée en ce que ledit au moins un polyamide aliphatique est au moins un polyamide noté C obtenu à partir de la polycondensation d'au moins un lactame en 06 à 018, préférentiellement en 07 à C13, ou d'au moins un acide aminocarboxylique en 06 à 018, préférentiellement en 07 à C13, 31 et présentant un nombre moyen d'atomes de carbone par atome d'azote noté Cc compris entre 9 et 18, avantageusement entre 10 et\n<CLM>\1\t3. Structure tubulaire selon la revendication 2, caractérisée en ce que ledit au moins un 5 polyamide aliphatique noté C comprend de plus un autre polyamide choisi parmi : - au moins un polyamide noté A présentant un nombre moyen d'atomes de carbone par atome d'azote noté CA compris entre 4 et 8,5, avantageusement entre 4 et 7; - au moins un polyamide noté B présentant une température de fusion supérieure ou égale à 180°C et un nombre moyen d'atomes de carbone par atome d'azote noté Cg 10 compris entre 7 et 10, avantageusement entre 7,5 et 9,5; ou un mélange de ceux-ci, la moyenne pondérée massique des enthalpies de fusion des polyamides étant supérieure à 25J/g (DSC), le nombre moyen d'atomes de carbone par atome d'azote des polyamides A, B et C 15 répondant en outre à l'inéquation stricte suivante : CA\n<CLM>\1\tStructure tubulaire selon la revendication 2 ou 3, caractérisée en ce que la composition comprend de 34 à 84% en poids de polyamide aliphatique C par rapport au poids total des polyamides présents au sein de ladite composition, de préférence entre 50 et 80%. 20\n<CLM>\1\tStructure tubulaire selon l'une des revendications 3 ou 4, caractérisée en ce que le polyamide A est choisi parmi le PA 6, le PA 46 et le PA 66, le polyamide B est choisi parmi le PA 610, le PA 612, de préférence le PA 610 et le polyamide C est choisi parmi le PA 11, le PA\n<CLM>\1\t25\n<CLM>\1\tStructure tubulaire selon la revendication 1, caractérisée en ce que ledit au moins un polyamide aliphatique est un motif répétitif aliphatique XY qui est un polyamide noté B' présentant une température de fusion supérieure ou égale à 180°C et un nombre moyen d'atomes de carbone par atome d'azote noté Cg' compris entre 7 et 10, 30 avantageusement entre 7,5 et 9,5 ou un polyamide noté C' présentant un nombre moyen d'atomes de carbone par atome d'azote noté Cc, compris entre 9 et 18, avantageusement entre 10 et\n<CLM>\1\t7. Structure tubulaire selon la revendication 6, caractérisée en ce que ledit au moins un 35 polyamide aliphatique noté B' ou noté C' comprend de plus un autre polyamide choisi parmi : 32 - au moins un polyamide noté A présentant un nombre moyen d'atomes de carbone par atome d'azote noté CA compris entre 4 et 8,5, avantageusement entre 4 et 7; - au moins un polyamide noté B" présentant une température de fusion supérieure ou égale à 180°C et un nombre moyen d'atomes de carbone par atome d'azote noté 5 CB" compris entre 7 et 10, avantageusement entre 7,5 et 9,5, lorsque ledit polyamide aliphatique est C', - au moins un polyamide noté C" présentant un nombre moyen d'atomes de carbone par atome d'azote noté Cc- compris entre 9 et 18, avantageusement entre 10 et 18, lorsque ledit polyamide aliphatique est B'; 10 ou un mélange de ceux-ci, la moyenne pondérée massique des enthalpies de fusion des polyamides étant supérieure à 25J/g (DSC), le nombre moyen d'atomes de carbone par atome d'azote des polyamides A, B', B", C'et C" répondant en outre à l'inéquation stricte suivante : CA\n<CLM>\1\tStructure tubulaire selon la revendication 6 ou 7, caractérisée en ce que la composition comprend de 34 à 84% en poids de polyamide aliphatique B' ou de polyamide aliphatique C' par rapport au poids total des polyamides présents au sein de ladite 20 composition, de préférence entre 50 et 80%.\n<CLM>\1\tStructure tubulaire selon l'une des revendications 7 ou 8, caractérisée en ce que le polyamide A est choisi parmi le PA 6, le PA 46 et le PA 66, le polyamide B' est choisi parmi le PA 610, le PA 612, de préférence le PA 610 et le polyamide C" est choisi 25 parmi le PA 11, le PA 12, le PA 1012, le PA 618 et le PA 1010 ou le polyamide polyamide A est choisi parmi le PA 6, le PA 46 et le PA 66, le polyamide B" est choisi parmi le PA 610, le PA 612, de préférence le PA 610 et le polyamide C' est choisi parmi le PA 1012, le PA 618 et le PA 1010. 30\n<CLM>\1\tStructure tubulaire selon l'une des revendications 1 à 9, caractérisée en ce que les additifs d. sont choisis parmi le noir de carbone, le graphite, le graphène, des fibres de carbone, des nanotubes de carbone, en particulier le noir de carbone et les nanotubes de carbone, un antioxydant, un stabilisant à la chaleur, un absorbeur d'UV, un stabilisant à la lumière, un lubrifiant, une charge inorganique, un agent ignifugeant, un 35 agent nucléant, un colorant, des fibres de renfort, une cire et leurs mélanges. 33\n<CLM>\1\tStructure tubulaire selon la revendication 10, caractérisée en ce que ledit additif est au moins du noir de carbone.\n<CLM>\1\tStructure tubulaire selon la revendication 11, caractérisée en ce que ladite composition 5 de ladite couche (1) comprend a. de 39% à 95% en poids, en particulier de 41% à 85% en poids d'au moins un polyamide aliphatique, b. de 0% à 4% en poids, préférentiellement de 0 à 2% d'un plastifiant, de 0% à 20% d'un modifiant choc, 10 c. de 5% à 32%, en particulier de 15 à 28% en poids d'un additif qui est le noir de carbone, et d. de 0 à 5% en poids d'un additif autre que le noir de carbone, le graphite, le graphène, des fibres de carbone et des nanotubes de carbone, la somme a. + b. + c. + d. étant égale à 100%. 15\n<CLM>\1\tStructure tubulaire selon la revendication 11 ou 12, caractérisée en ce que ladite composition de ladite couche (1) comprend a. de 39% à 85% en poids, en particulier de 41% à 75% en poids d'au moins un polyamide aliphatique, 20 b. de 0% à 4% en poids, préférentiellement de 0 à 2% d'un plastifiant, c. de 10% à 18% d'un modifiant choc, d. de 5% à 32%, en particulier de 15 à 28% en poids d'un additif qui est le noir de carbone et de 0 à 5% en poids d'un additif autre que le noir de carbone, le graphite, le 25 graphène, des fibres de carbone et des nanotubes de carbone, la somme a. + b. + c. + d. étant égale à 100%.\n<CLM>\1\tStructure tubulaire selon la revendication 10, caractérisée en ce que ledit additif est au moins des nanotubes de carbone. 30\n<CLM>\1\tStructure tubulaire selon la revendication 14, caractérisée en ce que ladite composition de ladite couche (1) comprend a. de 70% à 99,5% en poids, notamment de 80% à 98% en poids, en particulier de 80% à 96% en poids d'au moins un polyamide aliphatique, 35 b. de 0% à 4% en poids, préférentiellement de 0 à 2% d'un plastifiant, c. de 0% à 20% d'un modifiant choc, 34 d. de 0,5 à 10%, préférentiellement de 2% à 7%, en particulier de 4 à 5% en poids d'un additif qui est des nanotubes de carbone, et de 0 à 19%, préférentiellement de 0 à 22%, en particulier de 0 à 24% en poids d'un additif autre que le noir de carbone, le graphite, le graphène, des fibres de 5 carbone et des nanotubes de carbone, la somme a. + b. + c. + d. étant égale à 100%.\n<CLM>\1\tStructure tubulaire selon la revendication 14 ou 15, caractérisée en ce que ladite composition de ladite couche (1) comprend 10 a. de 70% à 89,5% en poids, notamment de 80% à 88% en poids, en particulier de 80% à 86% en poids d'au moins un polyamide aliphatique, b. de 0% à 4% en poids, préférentiellement de 0 à 2% d'un plastifiant, c. de 10% à 18% d'un modifiant choc, d. de 0,5 à 10%, préférentiellement de 2% à 7%, en particulier de 4 à 5% en poids 15 d'un additif qui est des nanotubes de carbone, et de 0 à 19%, préférentiellement de 0 à 22%, en particulier de 0 à 24% en poids d'un additif autre que le noir de carbone, le graphite, le graphène, des fibres de carbone et des nanotubes de carbone, la somme a. + b. + c. + d. étant égale à 100%. 20\n<CLM>\1\tStructure tubulaire selon l'une des revendications 1 à 16, caractérisée en ce que la couche (1) est dépourvue de plastifiant.\n<CLM>\1\tStructure tubulaire selon l'une des revendications 1 à 17, caractérisée en ce que ladite 25 structure est annelée sur au moins 10% de sa longueur.\n<CLM>\1\tStructure tubulaire selon l'une des revendications 1 à 18, caractérisée en ce que au moins 90% de la longueur de ladite structure est à l'intérieur du réservoir. 30\n<CLM>\1\tStructure tubulaire selon l'une des revendications 1 à 19, caractérisée en ce que au moins 30% de la longueur de ladite structure est immergée dans le carburant, préférentiellement au moins 80%.\n<CLM>\1\tStructure tubulaire selon l'une des revendications 1 à 20, caractérisée en ce qu'elle est 35 constituée d'une seule couche et est dépourvue d'additif choisi parmi le noir de carbone, le graphite, le graphène, des fibres de carbone et des nanotubes de carbone. 35\n<CLM>\1\tStructure tubulaire selon la revendication 21, caractérisée en ce que l'épaisseur de ladite couche (1) est d'au moins 600pm. 5\n<CLM>\1\tStructure tubulaire selon l'une des revendications 1 à 22, caractérisée en ce qu'elle comprend au moins une deuxième couche (2) conductrice ou non, en particulier conductrice, ladite couche (1) étant située au-dessus ou en dessous de la dite couche (2). 10\n<CLM>\1\tStructure tubulaire selon la revendication 23, caractérisée en ce que ladite couche (1) est située au-dessus de ladite couche (2).\n<CLM>\1\tStructure tubulaire selon l'une des revendication 23 ou 24, caractérisée en ce que ladite deuxième couche (2) comprend au moins un polyamide aliphatique ou des matériaux 15 fluorés tel que le PVDF ou des matériaux fluorés fonctionnalisés tels que le copolymère d'éthylène et de tétrafluoroéthylène (ETFE) fonctionnalisé, le copolymère d'éthylène, de tétrafluoroéthylène et d'hexafluoro-propylène (EFEP) fonctionnalisé, un copolymère de tetrafluoroethylene-perfluoro(alkylvinylether)-chlorotrifluoroethylene (CPT). 20\n<CLM>\1\tStructure tubulaire selon l'une des revendications 23 ou 24, caractérisée en ce que ladite structure est dépourvue de couche barrière, ladite deuxième couche (2) comprenant au moins un polyamide aliphatique.\n<CLM>\1\tUtilisation d'une structure tubulaire telle que définie dans l'une des revendications 1 à 25 26, pour le transport de carburants dans le réservoir, en particulier le transport de l'essence dans le réservoir.\n<CLM>\1\tUtilisation d'une structure tubulaire telle que définie dans l'une des revendications 1 à 26, pour satisfaire un test d'extractibles, ledit test consistant notamment à remplir ladite 30 structure tubulaire multicouche MLT d'essence alcoolisée type FAM-B et à chauffer l'ensemble à 60°C pendant 96 heures, puis à le vider en le filtrant dans un bécher, puis à laisser le filtrat du bécher s'évaporer à température ambiante pour enfin peser ce résidu dont la proportion doit être inférieure ou égale à environ 10g/m2 de surface interne de tube, de préférence inférieure ou égale à environ 6g/m2.